Brevet FR2746806A1 — publié le 19971003

l La présente invention concerne des polyoléfines contenant des résidus de catalyseur, qui sont stabilisées par l'utilisation de triphosphites de trialcanolamine. Des environs de 1930 jusqu'a 1950, le polyéthylène a été produit par un procédé de polymérisation radicalaire en phase liquide à haute pression [R.V. Raff et J.B. Allison, Polyethylene, Interscience, New York (1956)]. Au cours des années 1950, il a été découvert que l'éthylène pouvait être polymérisé en utilisant des complexes de métaux de transi- tion comme catalyseurs homogènes ou hétérogènes. Ceci a conduit à plusieurs types de polyéthylènes homopolymères [K. Ziegler et coll., Angew. Chem., 67, 541 (1955); J.P. Hogan et coll., brevet belge N 530 617 (24 janvier 1955); D. James, Encyclopedia of Polymer Science and Engineering, 1ère édition, Wiley Interscience, New York, Vol. 6, 1986, page 429; et D.L. Beach et coll., ibid., page 454]. Le polypropylène stéréorégulier fut découvert peu après [G. Natta et coll., J. Am. Chem. Soc., 37, 1708 (1955); R.B. Lieberman, Encyclopedia of Polymer Science and Engineering, 1ère édition, Wiley Interscience, New York, Vol. 13, 1986, page 429; et P. Pino et coll., Angew. Chem. Ed. Engl., 19, 857 (1980)]. Au cours des quarante dernières années, le domaine de la recherche et de la technologie de la polymérisation a connu de nombreuses étapes de progrès révolutionnaires [P. Locatelli, Trends in Poly. Sci., 3, 87 (1994)]. Aujourd'hui, il existe une multitude de types différents d'homopolymères et copolymères polyoléfiniques. Il existe divers procédés de polymérisation, basés sur des configura- tions de réacteur pour phase liquide, suspension, masse et phase gazeuse [D. James, loc. cit.; D.L. Beach et coll., loc. cit.; R.B. Lieberman, loc. cit.; et P. Pino et coll., loc. cit.]. Il existe également une large gamme de familles de catalyseurs à base de métaux de transition pour la réaction de polymérisation d'oléfines, par exemple à base de titane, vanadium, chrome et zirconium. Il existe également divers co- catalyseurs relevant de la chimie des alkylaluminiums. Les supports de catalyseur, les agents de réglage de stéréospécificité et les promoteurs sont des réactifs cruciaux utilisés pour améliorer la vitesse et la stéréorégularité accessibles dans la réaction de polyméri- sation [M. Farina, Trends in Poly. Sci., 3, 80 (1994)]. L'un des développements peut-être les plus curieux dans la catalyse de la polymérisation des oléfines est celui de la catalyse monosite reposant sur la chimie des métallocènes [W. Kaminski, Catal. To-day, 20, 257 (1994)]. Ce domaine relativement nouveau de la chimie de la polyméri- sation se fonde principalement sur les premiers catalyseurs à base de métaux de transition, tels que le titane et le zirconium, avec des co-catalyseurs à base d'aluminium- alkyles, d'aluminoxanes ou de réactifs bores anioniques non coordinateurs [A.D. Horton, Trend in Poly., 2, 158 (1994)]. Dans les premiers temps de la chimie de la polyméri- sation des oléfines catalysée par des métaux de transition, d'importants efforts ont été consacrés à la désactivation des résidus de catalyseur [D. James, loc. cit.; et R.B. Lieberman, loc. cit.]. L'élimination ou la désactivation du catalyseur était jugée nécessaire car les taux de résidus de catalyseur étaient élevés et s'avéraient avoir un effet très nuisible sur la stabilité finale du polymère. Dans le passé, une méthode employée pour la désacti- vation du catalyseur a consisté à traiter la masse réaction- nelle de polymère avec des solutions aqueuses ou alcooliques alcalines, ce qui était suivi d'une étape de lavage intensif pour éliminer le catalyseur désactivé solubilisé. Une autre méthode, dans les procédés en phase de solution, consistait à éliminer les catalyseurs de polymérisation en traitant le polymère fondu avec des réactifs chélateurs pour désactiver et précipiter le catalyseur, ce qui était suivi d'une étape de filtration ou d'adsorption pour éliminer les constituants transformés du catalyseur. Bien qu'il soit apparu que ces méthodes prenaient du temps et consommaient beaucoup d'énergie, les polymères "purifiés" résultants étaient bien plus faciles à stabiliser avec des antioxydants classiques après l'élimination des impuretés nuisibles, c'est-à-dire des résidus de catalyseur. La forte demande dont faisaient l'objet le polyéthylène et le polypropylène permettait d'inclure les frais associés à l'élimination de ces résidus dans le prix des produits finals. Actuellement, dans beaucoup de cas, les résidus de catalyseur reçoivent peu, sinon pas, de traitements de désactivation/élimination et sont laissés dans le polymère. Il s'ensuit que n'importe quels stabilisants utilisés dans ces polymères contenant des résidus de catalyseurs doivent assumer une charge supplémentaire pour assurer une effica- cité de stabilisation adéquate et satisfaisante. Le brevet des E.U.A. N 5 488 079 enseigne que des compositions de polyoléfine produites en présence d'un catalyseur de type Ziegler ou métallocène, dont le cata- lyseur n'a pas été éliminé de la polyoléfine, peuvent être stabilisées par l'addition d'une phosphine substituée telle que la tris(2,4-di-tert-butylphényl)phosphine. Le brevet des E.U.A. N 5 238 979 et la demande de brevet européen N 393 030 enseignent l'utilisation de monophosphites cycliques à utiliser dans les résines polyoléfiniques contenant des résidus de catalyseur complexe du type Ziegler. La présente invention décrit l'utilisation de triphosphites de trialcanolamine qui sont très différents par leur structure des composés antérieurs du brevet des E.U.A. N 5 238 979. Les triphosphites de trialcanolamine utiles pour stabiliser les polyoléfines sont décrits dans les brevets des E.U.A. N 5 276 076, 5 326 802, 5 331 031, 5 334 739, 344 860, 5 373 040, 5 405 893, 5 489 635 ou 5 489 636. La présente invention concerne des compositions de polyoléfine qui contiennent des résidus de catalyseur et qui sont stabilisées contre une dégradation provoquée par l'oxydation, la chaleur et/ou la lumière au moyen d'une quantité à effet stabilisant d'un triphosphite de trialcanolamine. Plus particulièrement, la présente invention concerne une composition comprenant: a) une polyoléfine sujette à une dégradation provoquée par l'oxydation, la chaleur et/ou la lumière, comprenant au moins un résidu de métal de transition ou de métal de groupe principal ou d'un mélange d'entre eux, en une quantité de 10 à 1000 ppm, en conséquence de l'utilisation dudit métal comme catalyseur ou co-catalyseur pour effectuer la poly- mérisation de ladite polyoléfine, et b) une quantité à effet stabilisant d'un composé répondant à la formule I z1 Z2 Y1i X (Q)Y2 n o o A3 (I) N/ Y5 Y z6. I(Q) n z3 Z5 Y6 Y4 Z4 dans laquelle n est 0 ou 1, lorsque n est 0, Q est une liaison directe, ou bien lorsque n est 1, Q est -S- ou -CR1R2- oû chacun de R1 et R2 est indépendamment l'hydrogène ou un groupe alkyle à chaîne droite ou ramifiée de 1 à 18 atomes de carbone, phényle, tolyle ou anisyle, chacun de YI, Y2, Y3, Y4, Y5, Y6' Zl' Z2, Z3, Z4, Z5, Z6 est indépendamment l'hydrogène ou un groupe alkyle à chaîne droite ou ramifiée de 1 à 18 atomes de carbone, bicycloalkyle de 7 à 10 atomes de carbone, phényle, benzyle, 1-phénéthyle, cyclohexyle, 1-méthylcyclohexyle, cyano, halo- géno, nitro, trifluorométhyle, hydroxyle, amino, alcanoyle de 2 à 18 atomes de carbone, alcoxy de 1 à 18 atomes de carbone ou E1E2E3Si oû chacun de El, E2 et E3 est indépendamment l'hydrogène ou un groupe alkyle de 1 à 4 atomes de carbone ou phényle, et chacun de A1, A2 et A3 est indépendamment un groupe alkylène à chaîne droite ou ramifiée de 1 à 18 atomes de carbone, un groupe cycloalkylène de ou 6 atomes de carbone ou un groupe alkylène à chaîne ramifiée de 1 à 8 atomes de carbone avec un centre de stéréo-isomérie. Lorsque n'importe lesquels des radicaux R1 et R2, Y1 à Y6 et Z1 à Z6 sont des groupes alkyle à chaîne droite ou ramifiée de 1 à 18 atomes de carbone, ces groupes alkyle sont par exemple des groupes méthyle, éthyle, isopropyle, n-butyle, isobutyle, tert-butyle, tert-amyle, 2-éthylhexyle, n-octyle, tert-octyle, lauryle, n-octadécyle, eicosyle ou triacontyle; lorsque ces radicaux sont des groupes bicyclo- alkyle de 7 à 10 atomes de carbone, il s'agit par exemple de groupes isobornyle ou adamantyle; lorsque ces radicaux sont des halogènes, il s'agit par exemple de fluor, chlore ou brome; lorsque ces radicaux sont des groupes alcanoyle de 2 à 18 atomes de carbone, il s'agit par exemple de groupes acétyle, propionyle, butyryle ou décanoyle; lorsque ces radicaux sont des groupes alcoxy de 1 à 18 atomes de carbone, il s'agit par exemple de groupes méthoxy, éthoxy, propoxy, n-butoxy, n-pentoxy, hexyloxy, heptyloxy ou décyloxy. Lorsque les radicaux A1 à A3 sont des groupes cycloalkylène de 5 ou 6 atomes de carbone, il s'agit par exemple de groupes 1,2-cyclopentylène, 1,3-cyclopentylène, 1,2-cyclohexylène, 1, 3-cyclohexylène ou 1,4cyclohexylène; lorsque ces radicaux sont des groupes alkylène à chaîne droite ou ramifiée de 1 à 18 atomes de carbone, il s'agit par exemple de groupes méthylène, éthylène, propylène, butylène, pentylène, hexylène, heptylène, octylène, nonylène, décylène, undécylène ou dodécylène. Des compositions préférées sont celles oû, dans le composant (b), n est 0 ou 1, lorsque n est O, Q est une liaison directe, ou bien lorsque n est 1, Q est un groupe méthylène ou éthylidène, chacun de Y1, Y2, Y3 Y4, Y5, Y6, Zl, Z2, Z3 Z4, Z5 et Z6 est un groupe terL-butyle, et chacun de A1, A2 et A3 est un groupe éthylène ou 2- propylène dont l'atome de carbone secondaire est fixé à l'atome d'oxygène. Une composition particulièrement intéressante est celle o, dans le composant (b), n est 0, Q est une liaison directe, chacun de Y'1, Y2 Y3, Y4, Y5, Y6, Z1 Z2f, Z3 Z4, Z5 et Z6 est un groupe tert- butyle, et chacun de A1, A2 et A3 est un groupe éthylène. Les catalyseurs complexes du type Ziegler qui sont supportés par un composé de magnésium halogéné peuvent donner des rendements en polymère (pour une quantité donnée d'un métal de transition, par exemple le titane, qui est le principal constituant du catalyseur) allant de plusieurs centaines de fois à plusieurs milliers de fois le rendement obtenu en utilisant un catalyseur non supporté (un tel système de catalyseur comprend du monochlorure de diéthyl- aluminium et un mélange trichlorure de titane-chlorure d'aluminium activé qui a été préparé en réduisant du tétrachlorure de titane par l'aluminium métallique et en broyant le produit réactionnel). Ces systèmes de catalyseur laissent des résidus de catalyseur qui sont éliminés des résines polyoléfiniques résultantes comme décrit précé- demment. Bien que ces catalyseurs supportés offrent des rendements en polymère plus élevés par unité de quantité du métal de transition qui est le principal constituant du catalyseur, la concentration du métal de transition fixé sur le support est basse. La quantité du constituant métal de transition fixé sur le support est de moins de 1 % à 10 % en poids du catalyseur solide. Le rendement en polymère par unité de poids de catalyseur supporté est de plusieurs milliers à plusieurs dizaines de milliers de fois. Comme mentionné précédemment, des effets nuisibles sur la stabilité des résines polyoléfiniques peuvent être exercés par les résidus de support et de catalyseur restant dans la résine. Ainsi, les propriétés de stabilité thermique, odeur, couleur, anticorrosion, résistance aux intempéries et d'autres propriétés physiques de n'importe quels produits polymères moulés peuvent être altérées par le magnesium, l'aluminium et d'autres co-catalyseurs encore présents dans le polymère à cause des résidus de catalyseur. Le problème de mauvaise résistance aux intempéries est particulièrement préoccupant car ces produits moulés en résine polyoléfinique sont largement employés en usage extérieur. Les taux de résidus de catalyseur présents dans la polyoléfine s'inscrivent entre 10 et 1000 ppm, de préférence entre 10 et 500 ppm, et très préférablement entre 10 et ppm. Une composition préférée selon la présente invention comprend un composant (a) dans lequel le résidu de catalyseur contient de l'aluminium, du bore, du titane, du zirconium, du chrome, du vanadium ou un mélange d'entre eux. Les résidus d'aluminium sont particulièrement importants dans le contexte de la présente invention. En général, les polyoléfines qui peuvent être stabilisées comprennent les suivantes: 1. Polymères de monooléfines et dioléfines, par exemple le polypropylène, le polyisobutylène, le poly- but-1-ène, le poly-4-méthylpent-1-ène, le polyisoprène ou le polybutadiène, ainsi que les polymères de cyclooléfines telles que le cyclopentène ou le norbornène, le polyéthylène (qui peut facultativement être réticulé), par exemple le polyéthylène haute densité (PEHD), le polyéthylène haute densité à poids moléculaire élevé (PEHD-PME), le polyéthylène haute densité à poids moléculaire ultra-élevé (PEHD-PMUE), le polyéthylène moyenne densité (PEMD), le polyéthylène basse densité (PEBD), le polyéthylène basse densité linéaire (PEBDL), le polyéthylène basse densité ramifié (PEBDR). 2. Mélanges des polymères mentionnés en 1), par exemple les mélanges de polypropylène et polyisobutylène, de polypropylène et polyéthylène (par exemple PP/PEHD, PP/PEBD) et les mélanges de différents types de polyéthylène (par exemple PEBD/PEHD). 3. Copolymères de monooléfines et dioléfines entre elles ou avec d'autres monomères vinyliques, par exemple les copolymères éthylène/propylène, le polyéthylène basse densité linéaire (PEBDL) et ses mélanges avec le poly- éthylène basse densité (PEBD), les copolymères propylène/ but-1-ène, les copolymères propylène/isobutylène, les copolymères éthylène/but-1-ène, les copolymères éthylène/ hexène, les copolymères éthylène/méthylpentène, les copoly- mères éthylène/heptène, les copolymères éthylène/octène, les copolymères propylène/butadiène, les copolymères isobutylène/isoprène, les copolymères éthylène/acrylate d'alkyle, les copolymères éthylène/méthacrylate d'alkyle, les copolymères éthylène/acétate de vinyle et leurs copoly- mères avec l'oxyde de carbone ou les copolymères éthylène/ acide acrylique et leurs sels (ionomères) ainsi que les terpolymères d'éthylène avec le propylène et un diène tel que l'hexadiène, le dicyclopentadiène ou l'éthylidène-norbornène; et les mélanges de ces copolymères entre eux et avec les polymères mentionnés en 1) ci-dessus, par exemple des mélanges polypropylène/copolymères éthylène-propylène, PEBD/copolymères éthylène-acétate de vinyle (EVA), PEBD/ copolymères éthylène-acide acrylique (EAA), PEBDL/EVA et PEBDL/EAA, et les copolymères alternés ou statistiques polyalkylène/oxyde de carbone et leurs mélanges avec d'autres polymères, par exemple des polyamides. Une polyoléfine préférée dans la présente invention est un homopolymère ou un copolymère de propylène ou d'éthylène; tout particulièrement, la polyoléfine est un polypropylène ou un polyéthylène. Une composition spécialement préférée également comprend, comme composant (a), une polyoléfine qui n'a pas subi d'étape d'élimination de cendres ou analogue pour réduire la teneur en résidu de catalyseur. Les composés de formule I sont de préférence ajoutés au composant (a) à stabiliser en une quantité de 0,01 à 5 %, habituellement de 0,05 à 3 %, mieux encore de 0,05 à 1%, par rapport au poids de composant (a). Outre les composés de formule I, les nouvelles compositions peuvent contenir d'autres co-additifs (co- stabilisants) tels que les suivants: 1. Antioxydants 1.1. Monophénols alkylés, par exemple: 2,6-di-tert-butyl- 4-méthylphénol, 2-tert-butyl-4,6-diméthylphénol, 2,6-di- tert-butyl-4-éthylphénol, 2,6-di-tert-butyl-4-n-butylphénol, 2,6-di-tert-butyl-4-isobutylphénol, 2,6-dicyclopentyl- 4-méthylphénol, 2-(a-méthylcyclohexyl)-4,6-diméthylphénol, 2,6dioctadécyl-4-méthylphénol, 2,4,6-tricyclohexylphénol, 2,6-di-tert-butyl4-méthoxyméthylphénol, nonylphénols qui sont linéaires ou ramifiées dans les chaines latérales, par exemple 2,6-dinonyl-4-méthylphénol, 2,4-diméthyl- 6-(1'-méthylundéc-1l'-yl)phénol, 2,4-diméthyl-6-(1'-méthyl- heptadéc-1 '-yl)phénol, 2,4-diméthyl-6-(1 '-méthyltridéc- 1'-yl)phénol et leurs mélanges. 1.2. Alkylthiométhylphénols, par exemple: 2,4-dioctylthio- méthyl-6-tert-butylphénol, 2,4-dioctylthiométhyl-6-méthyl- phénol, 2,4-dioctylthiométhyl-6-éthylphénol, 2,6-didodécyl- thiométhyl-4-nonylphénol. 1.3. Hydroquinones et hydroquinones alkylées, par exemple: 2,6-di-tert-butyl-4-méthoxyphénol, 2,5-di-tert-butylhydro- quinone, 2,5-di-tert-amylhydroquinone, 2,6-diphényl- 4-octadécyloxyphénol, 2,6-di-tert-butylhydroquinone, 2,5-di- terL-butyl-4-hydroxyanisole, 3,5-di-tert-butyl-4-hydroxy- anisole, stéarate de 3,5-di-tert-butyl-4-hydroxyphényle, adipate de bis(3,5-di-tert-butyl-4-hydroxyphényle). 1.4. Tocophérols, par exemple: a-tocophérol, 3-tocophérol, -tocophérol, 6-tocophérol et leurs mélanges (Vitamine E). 1.5. Thioéthers de diphényle hydroxyl6s, par exemple: 2,2'-thiobis(6-tert-butyl-4-méthylphénol), 2,2'-thiobis- (4-octylphénol),4,4'-thiobis(6-tert-butyl-3-méthylphénol), 4,4'-thiobis(6-tert-butyl-2-méthylphénol), 4,4'-thiobis- (3,6-di-sec-amylphénol), disulfure de 4,4'-bis(2,6-diméthyl- 4-hydroxyphényle). 1.6. Alkylidène-bisphénols, par exemple: 2,2'-méthylène- bis(6-tert-butyl-4-méthylphénol), 2,2'-méthylène-bis- (6-tert-butyl-4-éthylphénol), 2,2'-méthylène-bis[4-méthyl- 6-(a-méthylcyclohexyl)phénol],2,2'-méthylène-bis(4-méthyl- 6-cyclohexylphénol), 2,2'-méthylène-bis(6-nonyl-4-méthyl- phénol), 2,2'-méthylène-bis(4,6-di-tert-butylphénol), 2,2'- éthylidène-bis(4,6-di-tert-butylphénol), 2,2'-éthylidène- bis(6-tert-butyl-4-isobutylphénol), 2,2'-méthylène-bis- [6-(a-méthylbenzyl)-4-nonylphénol], 2,2'-méthylène-bis- [6-(a,a-diméthylbenzyl)-4-nonylphénol], 4,4'-méthylène- bis(2,6-di-tert-butylphénol), 4,4'-méthylène-bis(6-tert- butyl-2-méthylphénol), 1,1-bis(5-tert-butyl-4-hydroxy- 2-méthylphényl)butane, 2,6-bis(3-tert-butyl-5-méthyl- 2-hydroxybenzyl)-4-méthylphénol, 1,1,3-tris(5-tert-butyl- 4-hydroxy-2-méthylphényl)butane, 1,1-bis(5-tert-butyl- 4-hydroxy-2-méthylphényl)-3-n-dodécylmercaptobutane, bis[3,3-bis(3'-tertbutyl-4'-hydroxyphényl)butyrate] d'éthylène-glycol, bis(3-tert-butyl-4-hydroxy-5-méthylphényl)dicyclopentadiène, téréphtalate de bis[2-(3'-tert- butyl-2'-hydroxy-5'-méthylbenzyl)-6-tert-butyl-4-méthyl- phényle], 1,1bis(3,5-diméthyl-2-hydroxyphényl)butane, 2,2-bis(3,5-di-tert-butyl-4hydroxyphényl)propane,2,2-bis- (5-tert-butyl-4-hydroxy-2-méthylphényl)-4-n-dodécylmercapto- butane, 1, 1,5,5-tétra(5-tert-butyl-4-hydroxy-2-méthyl- phényl)pentane. il 1.7. Composés O-, N- et S-benzylés, par exemple: 3,5,3',5'- tétra-tert-butyl-4,4'-dihydroxy(oxyde de dibenzyle), 4-hydroxy-3,5diméthylbenzylthioglycolate d'octadécyle, 4-hydroxy-3,5-di-tertbutylbenzylthioglycolate de tridécyle, tris(3,5-di-tert-butyl-4hydroxybenzyl)amine, dithiotéré- phtalate de bis(4-tert-butyl-3-hydroxy2,6-diméthylbenzyle), sulfure de bis(3,5-di-tert-butyl-4-hydroxybenzyle), 3,5-di- tert-butyl-4-hydroxybenzylthioglycolate d'isooctyle. 1.8. Malonates hydroxybenzylés, par exemple: 2,2-bis(3,5- di-tert-butyl-2-hydroxybenzyl)malonate de dioctadécyle, 2-(3-tert-butyl-4-hydroxy-5-méthylbenzyl)malonate de diocta- décyle, 2,2-bis(3,5-di-tert-butyl-4-hydroxybenzyl)malonate de didodécylmercaptoéthyle, 2,2-bis(3,5-di-tert-butyl- 4-hydroxybenzyl)malonate de bis[4-(1,1,3,3-tétraméthyl- butyl)phényle]. 1.9. Composés hydroxybenzylés aromatiques, par exemple: 1,3,5-tris(3,5-di-tert-butyl-4-hydroxybenzyl)-2,4,6-tri- méthylbenzène, 1,4-bis(3,5-di-tert-butyl-4-hydroxybenzyl)- 2,3,5,6-tétraméthylbenzène, 2,4,6-tris(3,5-di-tert-butyl- 4-hydroxybenzyl)phénol. 1.10. Composés triaziniques, par exemple: 2,4-bis(octyl- mercapto)-6-(3,5-di-tert-butyl-4-hydroxyanilino)-1,3,5- triazine, 2-octylmercapto-4,6-bis(3,5-di-tert-butyl- 4-hydroxyanilino)-1,3,5-triazine, 2-octylmercapto-4,6-bis- (3,5-di-tert-butyl-4-hydroxyphénoxy)-1,3,5-triazine,2,4,6- tris(3,5-di-tert-butyl-4-hydroxyphénoxy)-1,2,3-triazine, isocyanurate de 1,3,5-tris(3,5-di-tert-butyl-4-hydroxy- benzyle), isocyanurate de 1,3,5-tris(4-tert-butyl-3-hydroxy- 2,6-diméthylbenzyle),2,4,6-tris(3,5-di-tert-butyl-4-hydroxy- phényléthyl)-1,3,5-triazine, 1,3,5-tris(3,5-di-tert-butyl- 4-hydroxyphénylpropionyl)-hexahydro-1,3,5-triazine, iso- cyanurate de 1,3,5-tris(3,5-dicyclohexyl-4-hydroxybenzyle). 1.11. Benzylphosphonates, par exemple: 2,5-di-tert-butyl- 4-hydroxybenzylphosphonate de diméthyle, 3,5-di-tert-butyl- 4-hydroxybenzylphosphonate de diéthyle, 3,5-di-tert-butyl- 4-hydroxybenzylphosphonate de dioctadécyle, 5-tert-butyl- 4-hydroxy-3-méthylbenzylphosphonate de dioctadécyle, le sel de calcium de l'ester monoéthylique de l'acide 3,5-di-tert-butyl-4hydroxybenzylphosphonique. 1.12. Acylaminophénols, par exemple: 4hydroxylauranilide, 4-hydroxystéaranilide, N-(3,5-di-tert-butyl-4-hydroxy- phényl)carbamate d'octyle. 1.13. Esters de l'acide 3-(3,5-di-tert-butyl-4-hydroxy- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'éthylène-glycol, le 1,2-propanediol, le néopentyl- glycol, le thiodiéthylène-glycol, le diéthylène-glycol, le triéthylèneglycol, le pentaérythritol, l'isocyanurate de tris(hydroxyéthyle), le N, N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.14. Esters de l'acide 1-(5-terL-butyl-4-hydroxy-3-méthyl- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'éthylène-glycol, le 1,2-propanediol, le néopentyl- glycol, le thiodiéthylène-glycol, le diéthylène-glycol, le triéthylèneglycol, le pentaérythritol, l'isocyanurate de tris(hydroxyéthyle), le N, N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.15. Esters de l'acide 3-(3,5-dicyclohexyl-4-hydroxyphényl)- propionique avec des mono- ou polyalcools, par exemple avec le méthanol, l'éthanol, l'octanol, l'octadécanol, le 1,6-hexanediol, le 1,9nonanediol, l'éthylène-glycol, le 1,2-propanediol, le néopentyl-glycol, le thiodiéthylène- glycol, le diéthylène-glycol, le triéthylène-glycol, le pentaérythritol, l'isocyanurate de tris(hydroxyéthyle), le N,N'- bis(hydroxyéthyl)oxamide, le 3-thia-undécanol, le 3-thiapentadécanol, le triméthylhexanediol, le triméthylol- propane, le 4-hydroxyméthyl-1-phospha-2,6,7-trioxabicyclo- [2.2.2]octane. 1.16. Esters de l'acide 3,5-di-tert-butyl-4-hydroxyphényl- acétique avec des mono- ou polyalcools, par exemple avec le méthanol, l'éthanol, l'octanol, l'octadécanol, le 1,6- hexanediol, le 1,9-nonanediol, l'éthylène-glycol, le 1,2- propanediol, le néopentyl-glycol, le thiodiéthylène-glycol, le diéthylène-glycol, le triéthylène-glycol, le penta- érythritol, l'isocyanurate de tris(hydroxyéthyle), le N,N'bis(hydroxyéthyl)oxamide, le 3-thia-undécanol, le 3-thia- pentadécanol, le triméthylhexanediol, le triméthylolpropane,10 le 4hydroxyméthyl-1-phospha-2,6,7-trioxabicyclo[2.2.2]- octane. 1.17. Amides de l'acide P-(3,5-di-tert-butyl-4-hydroxyphényl)propionique, par exemple: N,N'-bis(3,5-di-tert- butyl-4-hydroxyphénylpropionyl)hexaméthylènediamine,15 N,N'-bis(3,5-ditert-butyl-4-hydroxyphénylpropionyl)- triméthylènediamine, N,N'-bis(3,5-di-terL-butyl-4-hydroxy- phénylpropionyl)hydrazine. 1.18. Acide ascorbique (vitamine C) 1.19. Antioxydants aminés, par exemple: N,N'-diisopropyl- p-phénylènediamine, N,N'-di-sec-butyl-p-phénylènediamine, N,N'-bis(1, 4-diméthylpentyl)-p-phénylènediamine, N,N'-bis- (1-éthyl-3-méthylpentyl)-p-phénylènediamine, N,N'-bis- (1-méthylheptyl)-p-phénylènediamine, N,N'-dicyclohexyl- pphénylènediamine, N,N'-diphényl-p-phénylènediamine, N,N'-bis(2-naphtyl)-p-phénylènediamine, N-isopropyl- N'-phényl-pphénylènediamine, N-(1,3-diméthylbutyl)- N'-phényl-p-phénylènediamine,N-(1-méthylheptyl)-N'-phényl- pphénylènediamine, N-cyclohexyl-N'-phényl-p-phénylène- diamine, 4-(ptoluène-sulfamoyl)diphénylamine, N,N'-diméthyl-30 N,N'-di-sec-butyl-pphénylènediamine, diphénylamine, N-allyldiphénylamine, 4isopropoxydiphénylamine, N-phényl- 1-naphtylamine, N-(4-tert-octylphényl)-1-naphtylamine, N-phényl-2naphtylamine, diphénylamine octylée telle que la p,p'-di-tert-octyldiphénylamine, 4-n-butylaminophénol,35 4butyrylaminophénol, 4-nonanoylaminophénol, 4-dodécanoyl- aminophénol, 4-octadécanoylaminophénol, bis(4-méthoxy- phényl)amine, 2,6-di-tert-butyl-4-diméthylaminométhylphénol, 2,4'diaminodiphénylméthane, 4,4'-diaminodiphénylméthane, N,N,N',N'-tétraméthyl-4,4'-diaminodiphénylméthane,1,2-bis- [(2-méthylphényl)amino]éthane,1,2-bis(phénylamino)propane, (otolyl)biguanide, bis[4-(1',3'-diméthylbutyl)phényl]amine, N-phényl-1naphtylamine Lert-octylée, mélange de tert-butyl/ tertoctyldiphénylamines mono- et dialkylées, mélange de nonyldiphénylamines mono- et dialkylées, mélange de dodécyl- diphénylamines mono- et dialkylées, mélange d'isopropyl/ isohexyldiphénylamines mono- et dialkylées, mélange de tert-butyldiphénylamines mono- et dialkylées, 2,3-dihydro- 3,3-diméthyl-4H-1,4-benzothiazine, phénothiazine, mélange de tertbutyl/tert-octylphénothiazines mono- et dialkylées, mélange de tertoctylphénothiazines mono- et dialkylées, N-allylphénothiazine, N,N,N',N'-tétraphényl-1,4-diamino- but-2-ène, N,N-bis(2,2,6,6-tétraméthylpipérid-4-yl)- hexaméthylènediamine, sébacate de bis(2,2,6,6-tétraméthyl- pipérid-4-yle), 2,2,6,6-tétraméthylpipéridine-4-one, 2,2,6,6tétraméthylpipéridine-4-ol. 2. Absorbants de lumière UV et stabilisants à la lumière 2.1. 2-(2'-hydroxyphényl)benzotriazoles, par exemple: 2-(2'-hydroxy-5'-méthylphényl)benzotriazole, 2-(3',5'-di- tert-butyl-2'-hydroxyphényl)benzotriazole, 2-(5'-tert-butyl- 2'-hydroxyphényl)benzotriazole, 2-(2'-hydroxy-5'-(1,1,3,3- tétraméthylbutyl)phényl)benzotriazole, 2-(3',5'-di-tert- butyl-2'-hydroxyphényl)-5-chlorobenzotriazole, 2-(3'-tert- butyl-2'-hydroxy-5'-méthylphényl)-5-chlorobenzotriazole, 2-(3'-sec-butyl5'-tert-butyl-2'-hydroxyphényl)benzotriazole, 2-(2'-hydroxy-4'-octyloxyphényl)benzotriazole, 2-(3',5'-di- * tert-amyl-2'-hydroxyphényl)benzotriazole, 2-(3',5'-bis- (a,a-diméthylbenzyl)-2'-hydroxyphényl)benzotriazole, mélange de 2-(3'-tert-butyl-2'-hydroxy-5'-(2-octyloxycarbonyléthyl)- phényl)-5-chlorobenzotriazole, 2-(3'-tert-butyl-5'-[2-(2- éthylhexyloxy)carbonyléthyl]-2'-hydroxyphényl)-5-chloro- benzotriazole, 2-(3'-tert-butyl-2'-hydroxy-5'-(2-méthoxy- carbonyléthyl)phényl)-5-chlorobenzotriazole, 2-(3'-tert- butyl-2'hydroxy-5'-(2-méthoxycarbonyléthyl)phényl)benzo- triazole, 2-(3'-tert-butyl-2'-hydroxy-5'-(2-octyloxycarbonyl- éthyl)phényl)benzotriazole, 2-(3'-tert-butyl-5'-[2-(2-éthyl- hexyloxy)carbonyléthyl]-2'-hydroxyphényl)benzotriazole, 2-(3'-dodécyl-2'hydroxy-5'-méthylphényl)benzotriazole et 2-(3'-tert-butyl-2'-hydroxy-5'-(2-isooctyloxycarbonyléthyl)- phénylbenzotriazole, 2,2'-méthylène-bis[4-(1,1,3,3-tétra- méthylbutyl)-6-benzotriazole-2-ylphénol]; produit de trans- estérification du 2-[3'-tert-butyl-5'-(2-méthoxycarbonyl- éthyl)-2'-hydroxyphényl]-2H-benzotriazole avec le poly- éthylène-glycol 300; [R-CH2CH2-COO(CH2)31-2 o R = 3'-tert- butyl-4'-hydroxy-5'-2H-benzotriazole-2-ylphényle. 2.2. 2-hydroxybenzophénones, par exemple les dérivés portant des substituants 4-hydroxy, 4-méthoxy, 4-octyloxy, 4-décyl- oxy, 4-dodécyloxy, 4-benzyloxy, 4,2',4'-trihydroxy et 2'-hydroxy-4,4'diméthoxy. 2.3. Esters d'acides benzoïques substitués et non substitué, par exemple: salicylate de 4-tert-butylphényle, salicylate de phényle, salicylate d'octylphényle, dibenzoylrésorcinol, bis(4-tert-butylbenzoyl)résorcinol, benzoylrésorcinol, 3,5- di-tert-butyl-4-hydroxybenzoate de 2,4-di-tert-butylphényle, 3,5-di-tert-butyl-4-hydroxybenzoate d'hexadécyle, 3,5-di- tert-butyl-4-hydroxybenzoated'octadécyle, 3,5-di-tert-butyl- 4-hydroxybenzoate de 2-méthyl-4,6-di-tert-butylphényle. 2.4. Acrylates, par exemple: a-cyano-0,5-diphénylacrylate d'6thyle, a-cyano-P,3-diphénylacrylate d'isooctyle, a-carbo- méthoxycinnamate de méthyle, a-cyano-p-méthyl-p-méthoxy- cinnamate de m6thyle, a-cyano-3-méthyl-p-méthoxycinnamate de butyle, acarbométhoxy-p-méthoxycinnamate de méthyle et N-(3-carbométhoxy- cyanovinyl)-2-méthylindoline. 2.5. Compos6s du nickel, par exemple: complexes du nickel avec le 2,2'-thio-bis[4-(1,1,3,3tétraméthylbutyl)phénol] tels que le complexe à 1:1 ou 1:2, avec ou sans ligands supplémentaires tels que la n-butylamine, la triéthanolamine ou la N-cyclohexyldiéthanolamine, dibutyldithiocarbamate de nickel, sels de nickel des esters monoalkyliques, par exemple de l'ester méthylique ou éthylique, de l'acide 4-hydroxy-3,5-di-tert-butylbenzylphosphonique, complexes du nickel avec des cétoximes, par exemple avec la 2-hydroxy- 4-méthylphénylundécylcétoxime, complexes du nickel avec le 1-phényl-4lauroyl-5-hydroxypyrazole, avec ou sans ligands supplémentaires. 2.6. Amines à empêchement stérique, par exemple: sébacate de bis(2,2,6,6tétraméthyl-4-pipéridyle), succinate de bis(2,2,6,6-tétraméthyl-4-pipéridyle), sébacate de bis- (1,2,2,6,6-pentaméthyl-4-pipéridyle), sébacate de bis(1- octyloxy-2,2,6,6-tétraméthyl-4-pipéridyle), n-butyl-3,5-di- tert-butyl-4-hydroxybenzylmalonate de bis(1,2,2,6,6-penta- méthyl-4-pipéridyle), produit de condensation de la 1-(2- hydroxyéthyl)-2,2,6,6-tétraméthyl-4-hydroxypipéridine et de l'acide succinique, produit de condensation de la N,N'- bis(2,2,6,6-tétraméthyl-4-pipéridyl)hexaméthylènediamine et de la 4-tertoctylamino-2,6-dichloro-1,3,5-triazine, nitrilotriacétate de tris(2,2, 6,6-tétraméthyl-4-pipéridyle), butane-1,2,3,4-tétracarboxylate de tétrakis(2,2,6,6-tétra- méthyl-4-pipéridyle), 1,1'-(éthane-1,2-diyl)-bis(3,3,5,5- tétraméthylpipérazinone), 4-benzoyl-2,2,6,6-tétraméthyl- pipéridine, 4-stéaryloxy-2,2,6,6-tétraméthylpipéridine, 2-n-butyl-2-(2hydroxy-3,5-di-tert-butylbenzyl)malonate de bis(1,2,2,6,6-pentaméthylpipéridyle), 3-n-octyl-7,7,9,9- tétraméthyl-1,3,8-triazaspiro[4.5]décane-2,4-dione, sébacate de bis(1octyloxy-2,2,6,6-tétraméthylpipéridyle), succinate de bis(1-octyloxy-2,2, 6,6-tétraméthylpipéridyle), produit de condensation de la N,N'-bis(2,2,6,6-tétraméthyl-4-pipéridyl)- hexaméthylènediamine et de la 4-morpholino-2,6-dichloro- 1,3,5-triazine, produit de condensation de la 2-chloro- 4,6-bis(4-n-butylamino-2,2,6,6-tétraméthylpipéridyl)- 1,3,5-triazine et du 1,2-bis(3-aminopropylamino)éthane, produit de condensation de la 2-chloro-4,6-bis(4-n-butyl- amino-1,2,2,6,6-pentaméthylpipéridyl)-1,3,5-triazine et du 1,2-bis(3-aminopropylamino)éthane, 8-acétyl-3-dodécyl- 7,7,9,9-tétraméthyl-1,3,8-triazaspiro[4.5]décane-2,4-dione, 3-dodécyl-1-(2,2,6,6-tétraméthyl-4-pipéridyl)pyrrolidine- 2,5-dione,3-dodécyl-1-(1,2,2,6,6-pentaméthyl-4-pipéridyl)- pyrrolidine2,5-dione, mélange de 4-hexadécyloxy- et 4-stéaryloxy-2,2,6,6tétraméthylpipéridines, produit de condensation de la N,N'-bis(2,2,6,6-tétraméthyl-4-pipéridyl)- hexaméthylènediamine et de la 4-cyclohexylamino-2,6-dichloro- 1,3,5-triazine, produit de condensation du 1,2-bis(3-amino- propylamino)éthane et de la 2,4,6-trichloro-1,3,5-triazine ainsi que de la 4-butylamino-2,2,6,6-tétraméthylpipéridine (CAS Reg. N [136504-96-6], N-(2,2,6,6-tétraméthyl- 4-pipéridyl)-n-dodécylsuccinimide, N-(1,2,2,6,6-pentaméthyl- 4-pipéridyl)-n-dodécylsuccinimide,2-undécyl-7,7,9,9-tétra- méthyl-1-oxa-3,8-diaza-4-oxospiro[4.5]décane, produit réactionnel du 7,7,9,9-tétraméthyl-2-cycloundécyl-1-oxa- 3,8-diaza-4-oxospiro[4.5]décane et de l'épichlorhydrine. 2.7. Oxamides, par exemple: 4,4'-dioctyloxyoxanilide, 2,2'- diéthoxyoxanilide,2,2'-dioctyloxy-5,5'-di-tert-butoxanilide, 2,2'-didodécyloxy-5,5'-di-tert-butoxanilide, 2-éthoxy- 2'-éthyloxanilide, N,N'-bis(3-diméthylaminopropyl)oxamide, 2-éthoxy-5tert-butyl-2'-éthoxanilide et son mélange avec le 2-éthoxy-2'-éthyl-5,4'di-tert-butoxanilide et mélanges d'ortho- et para-diméthoxy-oxanilides et mélanges de o- et p-diéthoxy-oxanilides. 2.8. 2-(2-hydroxyphényl)-1, 3,5-triazines, par exemple: 2,4,6-tris(2-hydroxy-4-octyloxyphényl)-1,3,5triazine, 2-(2-hydroxy-4-octyloxyphényl)-4,6-bis(2,4-diméthylphényl)- 1,3,5-triazine, 2-(2,4-dihydroxyphényl)-4,6-bis(2,4-di- méthylphényl)-1,3,5-triazine, 2,4-bis(2-hydroxy-4-propyloxy- phényl)-6-(2,4-diméthylphényl)-1,3,5-triazine, 2-(2-hydroxy- 4-octyloxyphényl)-4,6-bis(4-méthylphényl)-1,3,5-triazine, 2-(2-hydroxy-4-dodécyloxyphényl)-4,6-bis(2,4-diméthylphényl)- 1,3,5-triazine, 2-(2-hydroxy-4-tridécyloxyphényl)-4,6-bis- (2,4-diméthylphényl)-1,3,5-triazine, 2-[2-hydroxy-4-(2- hydroxy-3-butyloxypropoxy)phényl]-4,6-bis(2,4-diméthyl- phényl)-1,3,5-triazine, 2-[2-hydroxy-4-(2-hydroxy-3-octyl- oxypropyloxy)phényl]-4,6-bis(2,4-diméthylphényl)-1,3,5- triazine, 2-[4-(dodécyloxy/tridécyloxy-2-hydroxypropoxy)- 2-hydroxyphényl]-4,6-bis(2,4-diméthylphényl)-1,3,5-triazine, 2-[2-hydroxy-4-(2-hydroxy-3-dodécyloxypropoxy)phényl]- 4,6-bis(2,4-diméthylphényl)-1,3,5-triazine, 2-(2-hydroxy- 4-hexyloxy)phényl-4,6-diphényl-1,3,5-triazine, 2-(2-hydroxy- 4-méthoxyphényl)-4,6-diphényl-1,3,5-triazine, 2,4,6-tris- [2-hydroxy-4-(3-butoxy-2-hydroxypropoxy)phényl]-1,3,5- triazine,2-(2-hydroxyphényl)-4-(4-méthoxyphényl)-6-phényl- 1,3,5-triazine. 3. Désactivateurs de métaux, par exemple: N,N'-diphényl- oxamide, N-salicylal-N'-salicyloylhydrazine, N,N'-bis- (salicyloyl)hydrazine, N,N'-bis(3,5-di-tert-butyl-4-hydroxy- phénylpropionyl)hydrazine, 3-salicyloylamino-1,2,4-triazole, bis(benzylidène)dihydrazide oxalique, oxanilide, dihydrazide isophtalique, bisphénylhydrazide sébacique, N,N'-diacétyl- dihydrazide adipique, N,N'-bis(salicyloyl)dihydrazide oxalique, N,N'-bis(salicyloyl)dihydrazide thiopropionique. 4. Phosphites et phosphonites, par exemple: phosphite de triphényle, phosphites de diphényle et d'alkyle, phosphites de phényle et de dialkyle, phosphite de tris- (nonylphényle), phosphite de trilauryle, phosphite de trioctadécyle, diphosphite de distéaryle-pentaérythritol, phosphite de tris(2,4-di-tertbutylphényle), diphosphite de diisodêcyle-pentaérythritol, diphosphite de bis(2,4-di- tert-butylphényle)-pentaérythritol, diphosphite de bis(2,6- di-tert-butyl-4-méthylphényle)-pentaérythritol,diphosphite dediisodécyloxy-pentaérythritol, diphosphite de bis(2,4-di- tert-butyl-6-méthylphényle)-pentaérythritol, diphosphite de bis(2,4,6tris-tert-butylphényle)-pentaérythritol, triphosphite de tristéaryle-sorbitol, 4,4'-biphénylène- diphosphonite de tétrakis(2,4-di-tert-butylphényle), 6-isooctyloxy-2,4,8,10-tétra-tert-butyl-12H-dibenzo[d,g]- 1,3,2-dioxaphosphocine,6-fluoro-2,4,8,10-tétra-tert-butyl- 12-méthyl-dibenzo[d,g]-1,3,2-dioxaphosphocine, phosphite de bis(2,4-ditert-butyl-6-méthylphényle) et de méthyle, phosphite de bis(2,4-di-tertbutyl-6-méthylphényle) et d'éthyle. 5. Hydroxylamines, par exemple: N,N-dibenzylhydroxyl- amine, N,N-diéthylhydroxylamine, N,N-dioctylhydroxylamine, N,Ndilaurylhydroxylamine, N,N-ditétradécylhydroxylamine, N,Ndihexadécylhydroxylamine,N,N-dioctadécylhydroxylamine, N-hexadécyl-N-octadécylhydroxylamine, N-heptadécyl-N-octa- décylhydroxylamine, N,N-dialkylhydroxylamine dérivée d'amine de suif hydrogéné. 6. Nitrones, par exemple: N-benzyl-alpha-phénylnitrone, N-éthyl-alphaméthylnitrone, N-octyl-alpha-heptylnitrone, N-lauryl-alpha-undécylnitrone,N-tétradécyl-alpha-tridécyl- nitrone, N-hexadécyl-alpha-pentadécylnitrone, N-octadécyl- alpha-heptadécylnitrone, N-hexadécyl-alpha-heptadécyl- nitrone, N-octadécyl-alpha-pentadécylnitrone, N-heptadécyl- alpha-heptadécylnitrone, N-octadécyl-alpha-hexadécylnitrone, nitrone dérivée de N,N-dialkylhydroxylamine dérivée d'amine de suif hydrogéné. 7. Agents de synergie sulfurés, par exemple: thiodipro- pionate de dilauryle ou thiodipropionate de distéaryle. 8. Composés éliminant les peroxydes, par exemple: esters d'acide Pthiodipropionique tels que les esters de lauryle, stéaryle, myristyle ou tridécyle, mercaptobenzimidazole ou sel de zinc du 2-mercaptobenzimidazole, dibutyldithio- carbamate de zinc, disulfure de dioctadécyle, tétrakis- ( 9. Co-stabilisants basiques, par exemple: mélamine, polyvinylpyrrolidone, dicyandiamide, cyanurate de triallyle, dérivés d'urée, dérivés d'hydrazine, amines, polyamides, polyuréthannes, sels de métaux alcalins et sels de métaux alcalino-terreux d'acides gras supérieurs tels que le stéarate de calcium, le stéarate de zinc, le béhénate de magnésium, le stéarate de magnésium, le ricinoléate de sodium et le palmitate de potassium, pyrocatécholate d'antimoine ou pyrocatécholate d'étain. 10. Agents de nucléation, par exemple: substances miné- rales telles que le talc, des oxydes métalliques tels que le bioxyde de titane ou l'oxyde de magnésium, des phosphates, carbonates ou sulfates, de préférence de métaux alcalino- terreux; composés organiques tels que des acides mono- ou polycarboxyliques et leurs sels, par exemple l'acide 4-tert-butylbenzoïque, l'acide adipique, l'acide diphényl- acétique, le succinate de sodium ou le benzoate de sodium; composés polymères tels que des copolymères ioniques ("ionomères"). 11. Charges et agents de renforcement, par exemple: carbonate de calcium, silicates, fibres de verre, billes de verre, amiante, talc, kaolin, mica, sulfate de baryum, oxydes et hydroxydes métalliques, noir de carbone, graphite, sciure de bois ou fibres d'autres produits naturels, fibres synthétiques. 12. Autres additifs, par exemple: plastifiants, lubrifiants, agents émulsionnants, pigments, additifs de rhéologie, catalyseurs, agents de réglage d'écoulement, agents de blanchiment fluorescents, ignifugeants, agents antistatiques et agents gonflants. 13. Benzofurannones et indolinones, par exemple: composés proposés dans les documents US-A-4 325 863, US-A-4 338 244, US-A-5 175 312, US-A-5 216 052, US-A-5 252 643, DE-A-4 316 611, DE-A-4 316 622, DE-A-4 316 876, EP-A-0 589 839 ou EP-A- 0 591 102, ou 3-[4-(2-acétoxyéthoxy)phényl]-5,7-di-tert- butylbenzofuranne-2-one, 5,7-di-tert-butyl-3-[4-(2-stéaroyl- oxyéthoxy)phényl]benzofuranne-2-one, 3,3'-bis[5,7-di-tert- butyl-3-(4-[2-hydroxyéthoxy]phényl)benzofuranne-2-one], ,7-di-tert-butyl3-(4-éthoxyphényl)benzofuranne-2-one, 3-(4-acétoxy-3,5-diméthylphényl)-5,7-di-tert-butylbenzo- furanne-2-one,3-(3,5-diméthyl-4-pivaloyloxyphényl)-5,7-di- tert-butylbenzofuranne-2-one, 3-(3,4-diméthylphényl)-5,7-di- tert-butylbenzofuranne-2-one, 3-(2,3-diméthylphényl)-5,7-di- tert-butylbenzofuranne-2-one. A l'exception des benzofuranne-2-ones énumérées dans la section 13, les co-stabilisants sont généralement ajoutés en des concentrations de 0,01 à 10 % par rapport au poids total de la matière à stabiliser. Des compositions encore préférées comprennent, outre les composants (a) et (b), d'autres additifs, de préférence des antioxydants phénoliques, des stabilisants à la lumière et/ou des stabilisants de mise en oeuvre. Un antioxydant phénolique particulièrement inté- ressant est choisi parmi le 3,5-di-tert-butyl-4-hydroxy- hydrocinnamate de n-octadécyle, le tétrakis(3,5-di-tert- butyl-4-hydroxyhydrocinnamate) de néopentane-tétrayle, le 3,5-di-tert-butyl-4-hydroxybenzylphosphonate de di-n-octa- décyle, l'isocyanurate de 1,3,5-tris(3,5-di-tert-butyl- 4-hydroxybenzyle), le bis(3,5-di-tert-butyl-4-hydroxyhydro- cinnamate) de thiodiéthylène, le 1,3,5-triméthyl-2,4,6-tris- (3,5-di-tert-butyl-4-hydroxybenzyl)benzène, le bis(3-méthyl- -tert-butyl-4-hydroxyhydrocinnamate) de 3,6-dioxaocta- méthylène, le 2,6-di-tert-butyl-p-crésol, le 2,2'-éthylidène- bis(4,6-di-tert-butylphénol), l'isocyanurate de 1,3,5-tris- (2,6-diméthyl-4-tert-butyl-3-hydroxybenzyle), le 1,1,3-tris- (2-méthyl-4-hydroxy-5-tert-butylphényl)butane,l'isocyanurate del,3,5-tris[2-(3,5-di-tert-butyl-4-hydroxyhydrocinnamoyl- oxy)éthyle], le 3,5-di(3,5-di-tert-butyl-4-hydroxybenzyl)- mésitol, le bis(3,5-di-tert-butyl-4-hydroxyhydrocinnamate) d'hexaméthylène, la 1-(3,5-di-tert-butyl-4-hydroxyanilino)- 3,5-di(octylthio)-s-triazine, le N,N'-hexaméthylène-bis- (3,5-di-tert-butyl-4-hydroxyhydrocinnamamide), le sel de calciumde bis(3, 5-di-tert-butyl-4-hydroxybenzylphosphonate de monoéthyle), le bis[3,3-di(3-tert-butyl-4-hydroxyphényl)- butyrate] d'éthylène, le 3,5-di-tert-butyl-4-hydroxybenzyl- thioglycolate d'octyle, le bis(3,5-di-tert-butyl-4-hydroxy- hydrocinnamoyl)hydrazide et le N,N'-bis[2-(3,5-di-tert- butyl-4-hydroxyhydrocinnamoyloxy)éthyl]oxamide. Un antioxydant phénolique tout spécialement préféré est le tétrakis(3,5-di-tert-butyl-4hydroxyhydrocinnamate) de néopentane-tétrayle, le 3,5-di-tert-butyl-4-hydroxyhydro- cinnamate de n-octadécyle, le 1,3,5-triméthyl-2,4,6-tris- (3,5-di-tert-butyl-4-hydroxybenzyl)benzène, l'isocyanurate de 1,3,5-tris(3,5-di-tert-butyl-4-hydroxybenzyle), le 2,6- di-tert-butyl-p-crésol ou le 2,2'-éthylidène-bis(4,6-di- tert-butylphénol). Les triphosphites de trialcanolamine de formule (I) du composant (b) protègent contre une altération de couleur les antioxydants phénoliques utilisés dans les polyoléfines contenant des résidus de catalyseur, notamment des résidus d'aluminium, et ils confèrent une excellente couleur à la résine polyoléfinique. Une amine à empêchement stérique particulièrement intéressante est choisie parmi le sébacate de bis(2,2,6,6- tétraméthylpipéridine-4-yle), le sébacate de bis(1,2,2,6,6- pentaméthylpipéridine-4-yle), le (3,5-di-tert-butyl- 4-hydroxybenzyl)butylmalonatede bis(1,2,2,6,6-pentaméthyl- pipéridine-4-yle), la 4-benzoyl-2,2,6,6-tétraméthyl- pipéridine, la 4-stéaryloxy-2,2,6,6-tétraméthylpipéridine, la 3-n-octyl-7,7,9,9-tétraméthyl-1,3,8-triazaspiro[4.5]- décane-2,4-dione, le nitrilotriacétate de tris(2,2,6,6- tétraméthylpipéridine-4-yle), le 1,2-bis(2,2,6,6-tétra- méthyl-3-oxopipérazine-4-yl)éthane, le 2,2,4,4-tétraméthyl- 7-oxa-3,20-diaza-21-oxodispiro[5.1.11.2]henéicosane, un produit de polycondensation de 2,4-dichloro-6-tert- octylamino-s-triazine et de 4,4'-hexaméthylène-bis(amino- 2,2,6,6-tétraméthylpipéridine), un produit de polycondensa- tion de 1-(2-hydroxyéthyl)-2,2,6,6-tétraméthyl-4-hydroxy- pipéridine et d'acide succinique, un produit de polyconden- sation de 4,4'-hexaméthylène-bis(amino-2,2,6,6-tétraméthyl- pipéridine) et de 1,2-dibromoéthane, le butane-1,2,'3,4- tétracarboxylate de tétrakis(2,2,6,6-tétraméthylpipéridine- 4-yle), le butane-1,2,3,4-tétracarboxylate de tétrakis- (1,2,2,6,6-pentaméthylpipéridine-4-yle), un produit de polycondensation de 2,4-dichloro-6-morpholino-s-triazine et de 4,4'-hexaméthylène-bis(amino-2,2,6,6-tétraméthyl- pipéridine),leN,N',N",N"'-tétrakis[4,6-bis(butyl-(2,2,6,6- tétraméthylpipéridine-4-yl)amino)-s-triazine-2-yl]-1,10- diamino-4,7-diazadécane,le butane-1,2,3,4-tétracarboxylate mixte de [2,2,6,6-tétraméthylpipéridine-4-yle/3, ,3',P'- tétraméthyl-3,9-(2,4,8,10-tétraoxaspiro[5.5]undécane)- diéthyle], le butane-1,2,3,4-tétracarboxylate mixte de [1,2,2,6,6-pentaméthylpipéridine-4-yle/P,D,3',P'-tétra- méthyl-3,9-(2,4,8,10-tétraoxaspiro[5.5]undécane)diéthyle], le bis(2,2,6, 6-tétraméthylpipéridine-4-carboxylate) d'octaméthylène, la 4,4'-éthylène-bis(2,2,6,6-tétraméthyl- pipérazine-3-one) et le sébacate de bis(1-octyloxy-2,2,6,6tétraméthylpipéridine-4-yle). Une amine à empêchement stérique tout spécialement préférée est le sébacate de bis(2,2,6,6-tétraméthyl- pipéridine-4-yle), le produit de polycondensation de 1-(2-hydroxyéthyl)2,2,6,6-tétraméthyl-4-hydroxypipéridine et d'acide succinique, le produit de polycondensation de 2,4-dichloro-6-tert-octylamino-s-triazine et de 4,4'-hexa- méthylène-bis(amino-2,2,6,6-tétraméthylpipéridine), le N,N',N",N"'-tétrakis[4,6-bis(butyl-(2,2,6,6-tétraméthyl- pipéridine-4-yl)amino)-s-triazine-2-yl]-1,10-diamino- 4,7-diazadécane ou le sébacate de bis(1-octyloxy-2,2,6,6- tétraméthylpipéridine-4-yle). D'autres additifs (stabilisants) qui sont aussi particulièrement préférés sont des benzofuranne-2-ones, par exemple celles décrites, entre autres, dans les documents US-A-4 325 863, US-A-4 338 244, US-A-5 175 312, US-A- 216 052, US-A-5 252 643, DE-A-4 316 611, DE-A-4 316 622, DE-A-4 316 876, EP-A-0 589 839 et EP-A-0 591 102. Des exemples de ces benzofuranne-2-ones sont les composés répondant à la formule R' 15 R'14 \c 0 c =o R'13 / R',12 H R'11 dans laquelle R'11 est un système cyclique aromatique carbocyclique ou hétérocyclique, substitué ou non substitué; R'12 est l'hydrogène; R'14 est l'hydrogène ou un groupe alkyle ayant 1 à 12 atomes25 de carbone, cyclopentyle, cyclohexyle ou chloro; R'13 est tel que défini pour R'12 ou R'14, ou est un groupe 13R'21'oesungop de formule o O O O II II II I1 -(CH)T--OR'16,-(C2)- --NR 17)2,--C2OAOC (C2 s--E, O O O O Il I 1 11 - (CH2)s-C-NR'is-A-NR'18-C- (CH2)s-E, -(CH2)s-C-NR'18-A-O-C-(CH2)s-E O O il il I tCH t-C -N N -LC---CH2 s- E, -CH,-S-R'19, - CH(C6H5)-C-OR'16 ou -D-E, o R'6 est l'hydrogène ou un groupe alkyle ayant 1 à 18 atomes de carbone, alkyle ayant 2 à 18 atomes de carbone qui est interrompu par de l'oxygène ou du soufre, dialkylamino- alkyle ayant un total de 3 à 16 atomes de carbone, cyclopentyle, cyclohexyle, phényle ou phényle substitué par 1 à 3 groupes alkyle ayant un total d'au plus 18 atomes de carbone; s est 0, 1 ou 2; les substituants R'17 sont chacun, indépendamment de l'autre, l'hydrogène ou un groupe alkyle ayant 1 à 18 atomes de carbone, cyclopentyle, cyclohexyle, phényle, phényle substitué par 1 ou 2 groupes alkyle ayant un total d'au plus 16 atomes de carbone, un groupe de formule -C2H4OH, o Il -C2H4-O-CtH2t+i ou -C2H4-O-C-R'20, ou bien, pris ensemble avec l'atome d'azote auquel ils sont liés, forment un résidu de pipéridine ou de morpholine; t est de 1 à 18; R'20 est l'hydrogène ou un groupe alkyle ayant 1 à 22 atomes de carbone ou cycloalkyle ayant 5 à 12 atomes de carbone; A est un groupe alkylène ayant 2 à 22 atomes de carbone qui peut être interrompu par de l'azote, de l'oxygène ou du soufre; R'18 est l'hydrogène ou un groupe alkyle ayant 1 à 18 atomes de carbone, cyclopentyle, cyclohexyle, phényle, phényle substitué par 1 ou 2 groupes alkyle ayant un total d'au plus 16 atomes de carbone, ou benzyle; R'19 est un groupe alkyle ayant 1 à 18 atomes de carbone; D est -O-, -S-, -SO- , -SO2- ou -C(R'21)2-; les substituants R'21 sont chacun, indépendamment de l'autre, l'hydrogène ou un groupe alkyle en C1-C16, les deux groupes R'21 totalisant ensemble 1 à 16 atomes de carbone, et R'21 peut être en outre un groupe phényle ou O O Il Il un groupe de formule --CH2 sC-OR'16 ou -CH2 sC-N(R'17)2 o s, R'16 et R'17 sont tels que définis ci-dessus; E est un groupe de formule R'15 R' 14 0 /Xt XC=zO c /% R'12 H R'11 o R'l1, R'12 et R'14 sont tels que définis ci-dessus; et R'5 est l'hydrogène, un groupe alkyle ayant 1 à 20 atomes de carbone, cyclopentyle, cyclohexyle, chloro ou un 0 O * il il groupe de formule -CH2-C-OR'16 ou -CH2-C-N(R'17)2, o R'16 et R'17 sont tels que définis ci-dessus, ou bien R'15 et R'14, pris ensemble, forment un groupe tétraméthylène. Des benzofuranne-2-ones préférées sont ces composés dans lesquels R'13 est l'hydrogène, un groupe alkyle ayant 1 à 12 atomes de carbone, cyclopentyle, cyclohexyle, chloro 0 O Il II ou un groupe de formule --CH2 +sC-OR'16 ou-- CH2}sC- N(R'17)2 ou -D-E; s, R'16, R'17, D et E étant tels que définis ci-dessus et R'16 étant de préférence l'hydrogène ou un groupe alkyle ayant 1 à 18 atomes de carbone, cyclopentyle ou cyclohexyle. Des benzofuranne-2-ones préférées sont également ces composés dans lesquels R'11 est un groupe phényle ou un groupe phényle substitué par 1 ou 2 groupes alkyle ayant un total d'au plus 12 atomes de carbone; R'12 est l'hydrogène; R'14 est l'hydrogène ou un groupe alkyle ayant 1 à 12 atomes de carbone; R'13 est l'hydrogène, un groupe alkyle ayant 0 0 Il Il 1 à 12 atomes de carbone, --CH2-s-C-OR' 16 ou--CH2+s- C-N(R'17)2 ou -D-E; R'15 est l'hydrogène, un groupe alkyle ayant 0 0 Il I1 1 à 20 atomes de carbone, -CH2-C-OR'16 ou -CH2-C- N(R'17)2, ou bien R'15 et R'14, pris ensemble, forment un groupe tétra- méthylène; s, R'16, R'17, D et E étant tels que définis au début. Des benzofuranne-2-ones particulièrement intéres- santes sont également ces composés dans lesquels R'13 est l'hydrogène, un groupe alkyle ayant 1 à 12 atomes de carbone ou -D-E; R'12 et R'14 sont chacun, indépendamment de l'autre, l'hydrogène ou un groupe alkyle ayant 1 à 4 atomes de carbone; R'15 est un groupe alkyle ayant 1 à 20 atomes de carbone; et D et E sont tels que définis au début. Enfin, des benzofuranne-2-ones offrant un intérêt particulier sont également ces composés dans lesquels R'13 est un groupe alkyle ayant 1 à 4 atomes de carbone ou -D-E; R'12 et R'14 sont de l'hydrogène; R'15 est un groupe alkyle ayant 1 à 4 atomes de carbone, cyclopentyle ou cyclohexyle; D est un groupe -C(R'21)2- et E est un groupe de formule R'15 R' 14 0 /C R'12 H R'11 chacun des substituants R'21, qui sont identiques ou diffé- rents, étant un groupe alkyle ayant 1 à 4 atomes de carbone, et R'11, R'12, R'14 et R'15 sont tels que définis ci-dessus. La quantité de benzofuranne-2-ones utilisées comme additif supplémentaire peut varier entre de larges limites. Les nouvelles compositions peuvent typiquement les contenir en des quantités de 0,0005 à 10 % en poids, de préférence de 0,001 à 5 % en poids, très préférablement de 0,01 à 2 % en poids. Un aspect préféré de la présente invention est l'utilisation d'un composé de formule I pour stabiliser, contre une dégradation provoquée par l'oxydation, la chaleur et/ou la lumière, une polyoléfine comprenant au moins un résidu de métal de transition ou d'un métal de groupe principal ou d'un mélange d'entre eux, en une quantité de à 1000 ppm, en conséquence de l'utilisation dudit métal comme catalyseur ou co-catalyseur pour effectuer la polymé- risation de ladite polyoléfine. L'invention concerne également un procédé pour stabiliser, contre une dégradation provoquée par l'oxydation, la chaleur et/ou la lumière, une polyoléfine comprenant au moins un résidu de métal de transition ou de métal de groupe principal ou d'un mélange d'entre eux, en une quantité de 10 à 1000 ppm, en conséquence de l'utilisation dudit métal comme catalyseur ou co-catalyseur pour effectuer la polymé- risation de ladite polyoléfine, lequel procédé consiste à incorporer ou appliquer à ladite polyoléfine un composé de formule I correspondant au composant (b). Les exemples suivants illustrent l'invention plus en détail. Les parties et pourcentages sont exprimés en poids. Exemple 1: Stabilisation de polypropylène Le mode opératoire général suivant est employé pour préparer les diverses formulations de polypropylène dans lesquelles les additifs sont incorporés au polymère par mélange à l'état fondu. Dans 1000 grammes de poudre de polypropylène Himont Profaxe 6501 (polymérisation en masse), on ajoute les divers additifs à l'essai aux concentrations indiquées dans les divers exemples et dans les tableaux ci-dessous. La concen- tration de l'antioxydant phénolique est fixée à 750 ppm. L'accepteur d'acide, le stéarate de calcium, est utilisé à une concentration de 750 ppm également. On fait varier la concentration de triéthylaluminium de 0 à 500 ppm, ce qui correspond à 0 à environ 112 ppm d'aluminium dans les formulations finales. La poudre mélangée résultante est encore agitée au tambour pendant 20 minutes sur un mélangeur Turbula. Le mélange mélangé est ensuite malaxé à l'état fondu en utilisant une extrudeuse Superior MPM de 2,54 cm équipée d'une vis pour malaxage de polyoléfine ayant une section mélangeuse de Maddock dans la zone de dosage de la vis. La température de la filière de sortie est réglée à 274 C. Le brin fondu extrudé est trempé dans un bain d'eau et transformé en granulés en utilisant un dispositif de coupe de brin Conair. Une portion aliquote de 100 grammes des granulés provenant de cette première passe d'extrusion est prélevée pour un essai ultérieur, et le reste de l'extrudat est renvoyé à travers l'extrudeuse. En opérant de cette manière, on prélève des portions des granulés sur l'extrudat des troisième et cinquième passages. Les granulés de polypropylène sont mis à l'essai pour mesurer l'indice de fluidité à chaud selon la méthode ASTM 1238-90 avec un plastomètre à extrusion Tinius-Olsen chargé d'un poids de 2,16 kg à 230 C. L'indice de jaunis-20 sement est mesuré selon la méthode ASTM 1925-90 par un spectrophotomètre Applied Color Systems avec orifice de vision à grande surface, composante spectrale incluse, source étalon C, observation à 2 sur des plaques moulées par compression de 3,175 mm. Polymère: polypropylène Himont Profax 6501, catalyseur Ti/Al; Procédé Spheripol; indice de fluidité à chaud nominal = 5,3 g/min à 2,16 kg/230 C. Conditions d'Extrusion: Zone 1 à 246 C. Zone 2 à 260 C. Zone 3 à 274 C. Zone 4 à 274 C. Extrudé à 90 tr/min avec trémie ouverte à l'atmosphère. Temps de séjour dans le cylindre d'environ 1 minute. Extrudeuse: Superior MPM 2,54 cm; L/D = 24; Grilles: 20-60-100-60-20. Configuration de vis: vis pour polyoléfine à tête mélangeuse de Maddock. Moulage par compression: 232 C, 3 minutes à basse pression, 3 minutes à haute pression, 3 minutes de refroi- dissement. L'Exemple 1 met en évidence l'inhibition de l'apparition de couleur du 1er au 5ème passage dans des compositions de polypropylène contenant 750 ppm de tétrakis- (3,5-di-tert-butyl-4-hydroxyhydrocinnamate) de néopentane- tétrayle, Irganox 1010 (Ciba Specialty Chemicals) et 0 ou 750 ppm d'un composé de formule I oû n est 0, Q est une liaison directe, chacun de A1 à A3 est un groupe éthylène, chacun de Y1 à Y6 et Z1 à Z6 est un groupe tert-butyle, Irgafos 12 (Ciba Specialty Chemicals), et diverses quantités d'aluminium de manière à établir divers taux d'aluminium résiduel dans la composition. L'aptitude du présent composé de formule I à empêcher une altération de couleur apparaît à l'examen des valeurs d'Indice de Jaunissement figurant au Tableau 1 ci-dessous pour chaque taux d'aluminium résiduel dans la composition. Des valeurs de IJ plus basses dénotent une moindre altération de couleur. TABLEAU 1 Composé de Triéthylaluminium Indice de Jaunissement formule I (ppm) (ppm) [ppm en Al] 1er passage 5ème passage 0 0 0 7,45 8,85 750 0 0 6,62 8,17 0 10 2 7,74 9,54 750 10 2 6,64 8,04 0 50 12 7,48 10,11 750 50 12 6,85 7,90 0 100 24 7,35 9,62 750 100 24 7,01 8,21 0 500 118 7,47 10,44 750 500 118 7,04 8,51 Irgafos 12 (Ciba Specialty Chemicals) est un composé de formule Ia H3C /CH3 CH3 CH3 H3C -C O CH3 P O CH2-CH2 -N (Ia) CH3 H3C C / I - CH3 CH3 CH3 -3 Exemple 2: Stabilisation de polypropylène Lorsqu'on remplace les 750 ppm de Irganox 1010 des compositions de l'Exemple 1 par 750 ppm d'isocyanurate de N,N',N"-tris(3,5-di-tert-butyl-4-hydroxybenzyle), Irganox 3114 (Ciba Specialty Chemicals), on observe le même effet stabilisant de Irgafos 12 (Ciba Specialty Chemicals, un composé de formule I, voir l'Exemple 1) pour l'inhibition d'altération de couleur dans le polypropylène contenant divers taux de résidu d'aluminium, comme constaté dans le Tableau 2 ci-dessous. TABLEAU 2 Composé de Triéthylaluminium Indice de Jaunissement formule I (ppm) (ppm) [ppm en Al] 1er passage 5ème passage 0 0 0 7,98 9,98 750 0 0 7,54 7,96 0 10 2 8,06 10,48 750 10 2 8,15 9,53 0 50 12 7,73 10,55 750 50 12 8,45 8,81 0 100 24 8,41 10,36 750 100 24 8,27 8,66 D'après les résultats donnés dans les Exemples 1 et 2, il est clair que l'addition d'un triphosphite de trialcanolamine protège la polyoléfine contre une altération de couleur, même en présence d'une importante quantité d'un résidu de catalyseur ou co-catalyseur métallique. Exemple 3 Cet exemple illustre la faculté qu'ont les composés de formule I, tels que Irgafos 12 (Ciba Specialty Chemicals, voir l'Exemple 1), de se complexer avec un trialkylaluminium. Toutes les manipulations avec le trialkylaluminium sont conduites dans une enceinte sèche sous atmosphère d'argon avec exclusion rigoureuse de l'humidité. A une solution de 2 grammes (1,37 mmol) de Irgafos 12 dans 4 ml de chloroforme, on ajoute 1,37 ml (1,37 mmol) d'une solution 1 molaire de triéthylaluminium dans l'hexane. Le spectre RMN de 31P {1H} montre des résonances à 6 132,8 ppm et 32,7 ppm, tandis que Irgafos 12 non complexé a une résonance de singulet à 6 137,1 ppm. Exemple 4. Cet exemple montre que les phosphites ne se com- plexent pas tous avec les trialkylaluminiums. On reprend le mode opératoire de l'Exemple 3 avec 0,88 g (1,37 mmol) de phosphite de tris(2,4-di-tert-butyl- phényle), Irgafox 168 (Ciba Specialty Chemicals), 1,37 ml (1,37 mmol) d'une solution 1 molaire de triéthylaluminium dans l'hexane et 4 ml de chloroforme. On n'observe aucune complexation d'après les résultats de RMN. REVENDICATIONS 1. Composition de polyoléfine comprenant a) une polyoléfine sujette à une dégradation provoquée par l'oxydation, la chaleur et/ou la lumière, comprenant au moins un résidu de métal de transition ou de métal de groupe principal ou d'un mélange d'entre eux, en une quantité de 10 à 1000 ppm, en conséquence de l'utilisation dudit métal comme catalyseur ou co-catalyseur pour effectuer la polymérisation de ladite polyoléfine, et caractérisée en ce qu'elle comprend aussi b) une quantité à effet stabilisant d'un composé répondant à la formule I Z1 Z2 Y1 (Q) Y2 n pO o A3 (I) N Y5 A - A2 X./.--- 0 p0 N ()n(Q)n Z z6 n Z5 Y6 Y4 Z4 dans laquelle nest 0 ou 1, lorsque n est 0, Q est une liaison directe, ou lorsque n est 1, Q est -S- ou -CR1R2- o chacun de R1 et R2 est indépendamment l'hydrogène ou un groupe alkyle à chaîne droite ou ramifiée de 1 à 18 atomes de carbone, phényle, tolyle ou anisyle, chacun de Y1, Y2, Y3, Y4, Y5, Y6 ZlI Z2, Z3 Z4 Z5, Z6 est indépendamment l'hydrogène ou un groupe alkyle à chaîne droite ou ramifiée de 1 à 18 atomes de carbone, bicycloalkyle de 7 à 10 atomes de carbone, phényle, benzyle, 1-phénéthyle, cyclohexyle, 1- méthylcyclohexyle, cyano, halogéno, nitro, trifluorométhyle, hydroxyle, amino, alcanoyle de 2 à 18 atomes de carbone, alcoxy de 1 à 18 atomes de carbone ou E1E2E3Si ou chacun de E1, E2 et E3 est indépendamment l'hydrogène ou un groupe alkyle de 1 à 4 atomes de carbone ou phényle, et chacun de A1, A2 et A3 est indépendamment un groupe alkylène à chaîne droite ou ramifiée de 1 à 18 atomes de carbone, un groupe cyclo- alkylène de 5 ou 6 atomes de carbone ou un groupe alkylène à chaîne ramifiée de 1 à 8 atomes de carbone avec un centre de stéréo- isomerie. 2. Composition selon la revendication 1, caracté- risée en ce que n est 0 ou 1, lorsque n est 0, Q est une liaison directe, ou lorsque n est 1, Q est un groupe méthylène ou éthylidène, chacun de Y1, Y2, Y3, Y4, Y5, Y6, Zl' Z2 Z3, Z4 Z5 et Z6 est un groupe tert-butyle, et chacun de A1, A2 et A3 est un groupe éthylène ou 2-propylène dont l'atome de carbone secondaire est fixé à l'atome d'oxygène. 3. Composition selon la revendication 1, caracté- risee en ce que: n est 0, Q est une liaison directe, chacun de Yl, Y2, Y3, Y4, Y5, Y6, Zl1 Z2 Z3' Z4' Z5 et Z6 est un groupe tert- butyle, et chacun de A1, A2 et A3 est un groupe éthylène. 4. Composition selon la revendication 1, caracté- risée en ce que le résidu de catalyseur contient de l'alu- minium, du bore, du titane, du zirconium, du chrome, du vanadium ou un mélange d'entre eux. 5. Composition selon la revendication 1, caracté- risée en ce que le résidu de catalyseur contient de l'aluminium. 6. Composition selon la revendication 1, caracté- risée en ce que la polyoléfine est un homopolymère ou un copolymère de propylène ou d'éthylène. 7. Composition selon la revendication 1, caracté- risée en ce que la polyoléfine est un polypropylène ou un polyéthylène. 8. Composition selon la revendication 1, caracté- risée en ce que la polyoléfine n'a pas subi d'étape d'élimination des cendres ou analogue pour réduire la teneur en résidu de catalyseur. 9. Composition selon la revendication 1, caracté- risée en ce qu'elle contient le composant (b) en une quantité de 0,01 à 5 % par rapport au poids de composant (a). 10. Composition selon la revendication 1, caracté- risée en ce qu'elle contient, de plus, un antioxydant phénolique, un stabilisant à la lumière et/ou un stabilisant de mise en oeuvre. 11. Composition selon la revendication 1, caracté- risée en ce qu'elle contient, de plus, comme co-additif, au moins un composé du type benzofuranne-2-one. 12. Procédé de stabilisation, contre une dégradation provoquée par l'oxydation, la chaleur et/ou la lumière, d'une polyoléfine comprenant au moins un résidu de métal de transition ou de métal de groupe principal ou d'un mélange d'entre eux, en une quantité de 10 à 1000 ppm, en consé- quence de l'utilisation dudit métal comme catalyseur ou co-catalyseur pour effectuer la polymérisation de ladite polyoléfine, caractérisé en ce qu'il consiste à incorporer ou appliquer à ladite polyoléfine un composé de formule I correspondant au composant (b) de la revendication 1. 13. Utilisation d'un composé de formule I correspon- dant au composant (b) de la revendication 1 pour stabiliser, contre une dégradation provoquée par l'oxydation, la chaleur et/ou la lumière, une polyoléfine comprenant au moins un5 résidu de métal de transition ou de métal de groupe principal ou d'un mélange d'entre eux, en une quantité de 10 à 1000 ppm, en consequence de l'utilisation dudit métal comme catalyseur ou co-catalyseur pour effectuer la polymérisation de ladite polyoléfine.